92 질 량부 의 상기 에서 얻 어 진 정극 활물질 , 3 질 량부 의 아세틸렌 블랙 , 및 5 질 량부 의 PVDF ( 폴리 불화 비닐리덴 ) 을 , NMP ( N - 메틸 - 2 - 피 롤리 돈 ) 로 분산 , 용해 하 고 , 정극 슬러리 를 조제 하 였 다 . 얻 어 진 정극 슬러리 를 알루미늄박 으로 이루어지 는 집 전판 에 도포 하 고 , 건조 후 , 롤 프레스 기 로 정극 활물질 층 의 밀도 가 2 . 8 g / cm 3 이 되 도록 압축성 형 하 고 , 사이즈 가 15 cm 2 이 되 도록 재단 하 여 , 실시 예 7 의 정극 을 얻 었 다 . 한편 , 정극 활물질 층 의 밀도 는 , 정극 활물질 층 의 두께 를 마이크로미터 로 측정 하 여 산출 되 는 정극 활물질 층 의 부피 에서 , 정극 활물질 층 의 질량 을 나누 어서 산출 하 였 다 .